(57)【要約】【課題】光照射の有無にかかわらず優れた親水性を示し、さらにその性能を長時間維持することを可能にした親水性フィルムを用いた自動車用室内部材を提供する。【解決手段】本発明の自動車用室内部材は、基材フィルムの表面に設けられ、可視光の照射下で光触媒性能を示す酸化タングステン微粒子および酸化タングステン複合材微粒子から選ばれる少なくとも１種の微粒子を含有する表面層と備える親水性フィルムを具備する。微粒子の平均粒子径は１ｎｍ以上２００ｎｍ以下の範囲であり、かつ微粒子のアスペクト比は１以上３．５以下の範囲である。微粒子は結晶構造を有し、かつ表面層内に結晶方位が配向していない状態で存在している。表面層は暗所で親水性を示す。【選択図】なし【特許請求の範囲】
【請求項１】
基材フィルムと、前記基材フィルムの表面に設けられ、可視光の照射下で光触媒性能を示す酸化タングステン微粒子および酸化タングステン複合材微粒子から選ばれる少なくとも１種の微粒子を含有する表面層とを備える親水性フィルムを具備する自動車用室内部材であって、
前記微粒子の平均粒子径が１ｎｍ以上２００ｎｍ以下の範囲であり、かつ前記微粒子のアスペクト比が１以上３．５以下の範囲であり、
前記微粒子は結晶構造を有し、かつ前記表面層内に結晶方位が配向していない状態で存在しており、
前記表面層は暗所で親水性を示すことを特徴とする自動車用室内部材。
【請求項２】
請求項１記載の自動車用室内部材において、
前記表面層の厚さが２ｎｍ以上５０μｍ以下の範囲であることを特徴とする自動車用室内部材。
【請求項３】
請求項１または請求項２記載の自動車用室内部材において、
前記表面層は、基準長さを１００μｍとしたときの算術平均粗さＲａが１ｎｍ以上１０００ｎｍ以下の範囲の表面粗さを有することを特徴とする自動車用室内部材。
【請求項４】
請求項１ないし請求項３のいずれか１項記載の自動車用室内部材において、
前記表面層のＸ線回折を実施したとき、下記の（１）〜（３）の条件のいずれかを満たすことを特徴とする自動車用室内部材。
（１）２θが２２〜２５°の範囲に回折ピークが３つ存在する場合に、強度が最大の回折ピークＡに対する強度が２番目に大きい回折ピークＢの強度比（Ｂ／Ａ）が０．３以上で、かつ前記回折ピークＡに対する強度が３番目に大きい回折ピークＣの強度比（Ｃ／Ａ）が０．３以上である。
（２）２θが２２〜２５°の範囲に回折ピークが２つ存在する場合に、強度が最大の回折ピークＡに対する強度が２番目に大きい回折ピークＢの強度比（Ｂ／Ａ）が０．３以上で、かつ前記回折ピークＡと前記回折ピークＢとの間の谷の最も低い強度Ｄが前記回折ピークＢの強度の１／２より大きい（Ｄ＞Ｂ／２）。
（３）２θが２２〜２５°の範囲に回折ピークが１つしか存在しない場合に、前記回折ピークの半値幅が１°以上である。
【請求項５】
請求項１ないし請求項４のいずれか１項記載の自動車用室内部材において、
前記表面層は下地層を介して前記基材フィルム上に形成されていることを特徴とする自動車用室内部材。
【請求項６】
請求項１ないし請求項５のいずれか１項記載の自動車用室内部材において、
前記親水性フィルムは、さらに、前記基材フィルムの前記表面層が形成された面とは反対側の面に設けられた粘着剤層を備えることを特徴とする自動車用室内部材。
【請求項７】
請求項１ないし請求項６のいずれか１項記載の自動車用室内部材において、
前記親水性フィルムの波長５５０ｎｍによる光透過率が５０％以上であることを特徴とする自動車用室内部材。
【請求項８】
請求項１ないし請求項７のいずれか１項記載の自動車用室内部材において、
前記酸化タングステン複合材は遷移金属元素を０．００１質量％以上５０質量％以下の範囲で含むことを特徴とする自動車用室内部材。
【請求項９】
請求項１ないし請求項７のいずれか１項記載の自動車用室内部材において、
前記酸化タングステン複合材は酸化チタンを０．０１質量％以上５０質量％以下の範囲で含むことを特徴とする自動車用室内部材。
【請求項１０】
請求項１ないし請求項７のいずれか１項記載の自動車用室内部材において、
前記酸化タングステン複合材は銅、銀および亜鉛から選ばれる少なくとも１種の元素を０．００１質量％以上１質量％以下の範囲で含むことを特徴とする自動車用室内部材。
【請求項１１】
請求項１ないし請求項１０のいずれか１項記載の自動車用室内部材において、
前記表面層は酸化チタンを含有する層を介して前記基材フィルム上に形成されていることを特徴とする自動車用室内部材。
【請求項１２】
請求項１ないし請求項１１のいずれか１項記載の自動車用室内部材において、
前記表面層は無機バインダおよび有機バインダから選ばれる少なくとも１種のバインダ成分を含有することを特徴とする自動車用室内部材。
【請求項１３】
請求項１２記載の自動車用室内部材において、
前記表面層は前記無機バインダとしてシリカ、アルミナおよびジルコニアから選ばれる少なくとも１種を含有することを特徴とする自動車用室内部材。
【請求項１４】
請求項１ないし請求項１３のいずれか１項記載の自動車用室内部材において、
前記微粒子は、単斜晶および三斜晶から選ばれる少なくとも１種の結晶構造、あるいは前記単斜晶および三斜晶から選ばれる少なくとも１種と斜方晶とを含む結晶構造を有する三酸化タングステンを具備することを特徴とする自動車用室内部材。
【発明の詳細な説明】
【技術分野】
【０００１】
本発明は親水性フィルムを用いた自動車用室内部材に関する。
【背景技術】
【０００２】
表面に親水性が付与された部材は、防曇、結露防止、汚れ防止、水性塗料の印刷等、各種分野で利用されている。酸化チタン系の光触媒膜を用いた親水性部材が開発され、外壁、窓ガラス、自動車のバックミラー等に応用されている。酸化チタン膜は太陽光に含まれる紫外線が照射された際に表面状態が変化して親水性化し、また光触媒作用を持つ膜では表面に付着した有機物を酸化分解して高い親水性を示す。光触媒膜を適用した建材や窓ガラスでは、表面に付着した汚れが雨で除去され、これにより防汚効果を得ている。
【０００３】
光で親水性化する部材を応用する場合、光の照射がない状態が問題になる。酸化チタン膜は比較的短時間で親水性が低下するため、例えば自動車のバックミラーの防曇剤に応用した場合、夜間や車庫に保管した状態では防曇効果が不足する。一部の部材では酸化チタンに酸化ケイ素のような親水性酸化物を混合し、親水性の持続時間を長くする工夫がなされているが、十分な性能は得られていない。励起光として紫外線を使用する場合、日陰や屋内では励起光不足になるおそれがある。励起光不足を補うため、酸化チタンに窒素や硫黄を添加したり、白金坦持を行って可視光応答化が行われているが、利用できる光の波長範囲がそれほど広がらないため、屋内用途では十分な性能は得られない。親水性効果の持続性も従来の酸化チタンと同等であり、暗所では親水性が短期間で低下する。
【０００４】
酸化タングステンは、電子デバイス用の誘電体材料、光学素子用材料、エレクトロクロミック材料、ガスセンサ材料として利用されており、さらに可視光応答型光触媒材料としても知られている。酸化タングステンのバンドギャップは２．５〜２．８ｅＶであり、酸化チタンが３８０ｎｍ以下の紫外線しか利用できないのに対し、４５０ｎｍ近傍の可視光まで励起光として利用することができる。このため、酸化タングステンは屋内用の蛍光ランプや電球の光の波長範囲で光触媒として使用することができる。酸化タングステンは光照射により親水性を示すことも知られており、主に真空蒸着法、スパッタリング法、レーザーアブレーション法、ゾル・ゲル法等により作製された膜が報告されている。
【０００５】
特許文献１には酸化タングステンを基材上にスパッタ成膜した光触媒材料が記載されており、主に三斜晶系の結晶構造を有する酸化タングステンが用いられている。特許文献１には酸化タングステン膜を可視光で励起して親水性を得ることが開示されている。具体的には、スパッタ成膜した酸化タングステン膜の水との接触角（初期値）が１０〜３０°の範囲であり、これに紫外線を照射して約２０分経過後の水との接触角が５°以下となることが記載されている。非特許文献１には熱蒸着法やゾル・ゲル法で形成した後に４００℃で熱処理した酸化タングステン膜が親水性を示すことが記載されている。
【０００６】
従来の酸化タングステン膜は光で励起した際に親水性を示すため、光が不足する状態での性能が問題となる。加熱を適用して親水性化する場合には基材の耐熱性が問題となり、面積の大きい部材では加熱方法も問題となる。スパッタリング法、熱蒸着法、ゾル・ゲル法等を適用した場合、酸化タングステン膜を形成する基材も制限される。光照射や加熱のような後処理で親水性化した場合は持続時間が短くなる傾向があり、短期間のうちに定期的な光照射や加熱が必要になる。さらに、親水性作用のみでは有機物を除去できないため、表面に油成分等の有機物が付着した場合には十分な雨水や水洗等で除去しなければならず、使用環境が制限される。このため、光触媒作用で有機物を酸化分解する性能が必要とされるが、従来の酸化タングステン膜では十分な光触媒性能は得られていない。
【０００７】
酸化タングステン粉末を用いて均一な膜を形成するためには、微細な粉末が必要とされる。特許文献２には微細な酸化タングステン粉末の製造方法として、パラタングステン酸アンモニウム（ＡＰＴ）を空気中で加熱して三酸化タングステン粉末を得る方法が記載されており、一次粒子径が０．０１μｍ（ＢＥＴ比表面積＝８２ｍ2／ｇ）の三酸化タングステン粉末を得ている。特許文献３には酸化タングステン微粉末を効率的に得る方法として熱プラズマ処理が記載されており、粒径が１〜２００ｎｍの微粉末を得ている。しかしながら、これらの方法を適用して作製した酸化タングステン微粉末をそのまま用いても、光による親水性化が不十分であり、親水性を長期間持続することはできない。このように実用的な親水性を示す酸化タングステン膜は得られていないのが現状である。
【先行技術文献】
【特許文献】
【０００８】
【特許文献１】特開２００１−１５２１３０号公報
【特許文献２】特開２００２−２９３５４４号公報
【特許文献３】特開２００６−１０２７３７号公報
【非特許文献】
【０００９】
【非特許文献１】Ｊ．Ｐｈｙｓ．Ｄ：Ａｐｐｌ．Ｐｈｙｓ．４０（２００７）１１３４−１１３７
【発明の概要】
【発明が解決しようとする課題】
【００１０】
本発明の目的は、光照射の有無にかかわらず優れた親水性を示し、さらにその性能を長時間維持することを可能にした親水性フィルムを用いた自動車用室内部材を提供することにある。
【課題を解決するための手段】
【００１１】
本発明の態様に係る自動車用室内部材は、基材フィルムと、前記基材フィルムの表面に設けられ、可視光の照射下で光触媒性能を示す酸化タングステン微粒子および酸化タングステン複合材微粒子から選ばれる少なくとも１種の微粒子を含有する表面層とを備える親水性フィルムを具備する自動車用室内部材であって、前記微粒子の平均粒子径が１ｎｍ以上２００ｎｍ以下の範囲であり、かつ前記微粒子のアスペクト比が１以上３．５以下の範囲であり、前記微粒子は結晶構造を有し、かつ前記表面層内に結晶方位が配向していない状態で存在しており、前記表面層は暗所で親水性を示すことを特徴としている。
【発明の効果】
【００１２】
本発明の親水性フィルムは光照射の有無にかかわらず親水性を示し、そのような性能を長時間維持することができる。従って、そのような親水性フィルムを適用することによって、親水性能を長時間保持することが可能な自動車用室内部材を提供することができる。
【発明を実施するための形態】
【００１３】
以下、本発明を実施するための形態について説明する。本発明の実施形態による親水性フィルムは、基材フィルムと、基材フィルムの少なくとも表面に存在する酸化タングステン微粒子および酸化タングステン複合材微粒子から選ばれる少なくとも１種の微粒子（以下、酸化タングステン系微粒子と記す）とを具備する。酸化タングステン系微粒子は１〜２００ｎｍの範囲の平均粒子径と１〜３．５の範囲のアスペクト比とを有する。酸化タングステン系微粒子は基材フィルムの任意の表面に存在させることができる。
【００１４】
基材フィルムは特に限定されるものではなく、フィルム状の部材であればよい。基材フィルムは有機材料および無機材料のいずれからなるものであってもよい。基材フィルムの主な構成材料としては、ポリエチレンテレフタレート、塩化ビニル、アクリル、ポリカーボネート、ポリオレフィン、ポリエチレン、ポリプロピレン、ポリスチレン、ポリテトラフルオロエチレン等の樹脂材料（有機材料）が挙げられる。基材フィルムはケイ酸のような無機材料で形成したもの、また紙や繊維等で形成したものであってもよい。基材フィルムの厚さは１０〜２５０μｍの範囲であることが好ましい。
【００１５】
この実施形態の親水性フィルムにおいて、基材フィルムの表面に存在させる微粒子は酸化タングステンの微粒子に限られるものではなく、酸化タングステン複合材の微粒子であってもよい。酸化タングステン複合材とは、主成分としての酸化タングステンに、遷移金属元素や他の金属元素を含有させたものである。遷移金属元素とは原子番号２１〜２９、３９〜４７、５７〜７９、８９〜１０９の元素である。酸化タングステンと金属元素との複合材を使用することによって、微粒子の性能を向上させることができる。
【００１６】
酸化タングステン複合材は、金属元素の単体、金属元素を含む化合物、金属元素と酸化タングステンとの複合化合物等の形態として、金属元素を含有することができる。酸化タングステン複合材に含有される金属元素は、それ自体が他の元素と化合物を形成していてもよい。金属元素の典型的な形態としては酸化物が挙げられる。酸化タングステンと金属元素との複合方法は特に限定されるものではなく、粉末同士を混合する混合法、含浸法、担持法等の種々の複合法を適用することが可能である。金属元素は単体や化合物の形態で酸化タングステンに担持されていてもよい。
【００１７】
親水性フィルムに用いられる酸化タングステン系微粒子は１〜２００ｎｍの範囲の平均粒子径を有している。酸化タングステン系微粒子のＢＥＴ比表面積は４．１〜８２０ｍ2／ｇの範囲であることが好ましい。酸化タングステン系微粒子の平均粒子径は、親水性フィルムの形成に用いられる微粒子、あるいは基材フィルムの表面に存在する微粒子をＳＥＭやＴＥＭで観察し、これらの拡大写真を画像解析することにより求められる。平均粒子径は、粒子の長径と短径の平均値（（長径＋短径）／２）を粒子径として捉え、ｎ＝５０個以上の粒子の体積基準の積算径における平均径（Ｄ50）に基づいて求めるものとする。平均粒子径（Ｄ50）は比表面積から換算した平均粒子径と一致していてもよい。
【００１８】
親水性に優れる表面を得るためには、酸化タングステン系微粒子を均一な状態で存在させることが好ましい。このため、酸化タングステン系微粒子は平均一次粒子径が小さく、比表面積が大きい方が好ましい。酸化タングステン系微粒子の平均粒子径が２００ｎｍを超える場合やＢＥＴ比表面積が４．１ｍ2／ｇ未満の場合には、十分な特性（親水性等）を得ることができない。酸化タングステン系微粒子の平均粒子径が１ｎｍ未満の場合やＢＥＴ比表面積が８２０ｍ2／ｇを超える場合には粒子が小さくなりすぎて、粉末としての取扱い性や分散性が低下する。このため、酸化タングステン系微粒子を基材フィルムの表面に均一に分散させることが困難となり、十分な親水性を発揮させることができない。
【００１９】
また、光触媒粉末の性能は一般的に比表面積が大きく、一次粒子径が小さい方が高くなる。光触媒性能を有する酸化タングステン系微粒子において、平均粒子径が２００ｎｍを超える場合やＢＥＴ比表面積が４．１ｍ2／ｇ未満の場合には、微粒子の光触媒性能が低下すると共に、均一で安定な表面を形成することが困難になる。さらに、酸化タングステン系微粒子の一次粒子径が小さすぎる場合には分散性が低下し、基材フィルムの表面に均一に分散させることができない。これらによっても、光触媒性能が低下する。
【００２０】
酸化タングステン系微粒子の平均粒子径は２．７〜７５ｎｍの範囲であることがより好ましく、さらに好ましくは５．５〜５１ｎｍの範囲である。酸化タングステン系微粒子のＢＥＴ比表面積は１１〜３００ｍ2／ｇの範囲であることがより好ましく、さらに好ましくは１６〜１５０ｍ2／ｇの範囲である。酸化タングステン系微粒子を含む分散液や塗料を用いて膜を形成したり、また基材に練り込んで使用する場合、一次粒子径が小さすぎると酸化タングステン系粒子の分散性が低下する。このような点を改善する上で、平均粒子径が５．５ｎｍ以上の酸化タングステン系微粒子を用いることが好ましい。
【００２１】
さらに、親水性フィルムの表面を構成する酸化タングステン系微粒子において、個々の粒子のアスペクト比は１〜３．５の範囲とされている。アスペクト比は粒子の短径に対する長径の比（長径／短径）であり、粒子の形状が球であれば１となる。粒子のアスペクト比が３．５を超える場合には、粒子の細長い形状に基づいて基材フィルムの表面における微粒子の分散状態が不均一となる。これによって、フィルム表面の親水性が低下する。酸化タングステン系微粒子のアスペクト比は１〜２の範囲であることがより好ましい。酸化タングステン系微粒子のアスペクト比は平均粒子径の測定と同様に、微粒子のＳＥＭ写真やＴＥＭ写真を画像解析することにより求められる。
【００２２】
なお、親水性フィルムに用いられる酸化タングステン系微粒子（粉末）は、不純物として金属元素を含有していてもよい。不純物元素としての金属元素の含有量は２質量％以下であることが好ましい。不純物金属元素としては、タングステン鉱石中に一般的に含まれる元素や原料として使用するタングステン化合物を製造する際に混入する汚染元素があり、例えばＦｅ、Ｍｏ、Ｍｎ、Ｃｕ、Ｔｉ、Ａｌ、Ｃａ、Ｎｉ、Ｃｒ、Ｍｇ等が挙げられる。これらの元素を複合材の構成元素として用いる場合には、この限りではない。
【００２３】
この実施形態の親水性フィルムは、酸化タングステン系微粒子を含有する層（表面層）を基材フィルム上に形成する、酸化タングステン系微粒子を基材フィルム中に練り込む、基材フィルムの成形工程で酸化タングステン系微粒子を含有する層を形成する、酸化タングステン系微粒子を含有する転写フィルムを基材フィルムに転写する等の方法を適用して作製される。これらの方法は基材フィルムの種類や形状等によって適宜に選択される。親水性の表面を容易に得ることが可能であることから、酸化タングステン系微粒子を含有する表面層を基材フィルム上に形成する方法を適用することが好ましい。
【００２４】
親水性フィルムの表面における酸化タングステン系微粒子の量は０．１〜９５質量％の範囲とすることが好ましい。酸化タングステン系微粒子の量は、表面層中に微粒子を存在させる場合には層中の微粒子の含有量、また基材フィルム中に微粒子を練り込む場合には基材フィルムの表面近傍部分における微粒子の含有量を示すものである。微粒子の含有量が０．１質量％未満の場合には、酸化タングステン系微粒子が有する親水性を十分に発揮させることができないおそれがある。酸化タングステン系微粒子の含有量は５質量％以上であることがより好ましい。酸化タングステン系微粒子の含有量が９５質量％を超えると、親水性フィルムの表面の強度が低下するおそれがある。
【００２５】
酸化タングステン系微粒子を含有する表面層の厚さは２ｎｍ以上５０μｍ以下の範囲であることが好ましい。表面層の厚さが２ｎｍ未満の場合には、均一な層を形成することが困難となる。表面層の厚さが５０μｍを超えると、表面層にクラックが生じたり、基材フィルムとの密着力が低下して剥離しやすくなる。表面層の厚さは４ｎｍ以上５μｍ以下の範囲であることがより好ましく、さらに好ましくは１０ｎｍ以上１μｍ以下の範囲である。酸化タングステン系微粒子を基材フィルム中に練り込む場合には、少なくとも親水性を付与する表面に酸化タングステン系微粒子が露出していればよい。
【００２６】
酸化タングステン系微粒子を含有する表面層は、酸化タングステン系微粒子を水やアルコール等の分散媒中に分散させた分散液を、スピンコート、ディップコート、スプレーコート、バーコート等の塗布法を適用して基材フィルム上に塗布して形成される。この実施形態で用いる酸化タングステン系微粒子はｐＨが１〜７の範囲の水系分散液中でのゼータ電位がマイナスとなるため、良好な分散状態を実現することができる。これによって、酸化タングステン系微粒子を基材フィルム上に薄くむらなく塗布することができる。
【００２７】
基材フィルム上に塗布する液は、酸化タングステン系微粒子の分散液に無機バインダおよび有機バインダから選ばれる少なくとも１種のバインダ成分を添加した混合液（塗料）であってもよい。バインダ成分の含有量は５〜９９．９質量％の範囲とすることが好ましい。このような塗料を基材フィルム上に塗布して表面層を形成することによって、表面層の強度、硬さ、基材フィルムへの密着力等を所望の状態に調整することができる。
【００２８】
無機バインダとしては、例えばアルキルシリケート、ハロゲン化ケイ素、およびこれらの部分加水分解物等の加水分解性ケイ素化合物を分解して得られる生成物、有機ポリシロキサン化合物とその重縮合物、シリカ、コロイダルシリカ、水ガラス、ケイ素化合物、リン酸亜鉛のようなリン酸塩、酸化亜鉛、アルミナ、ジルコニア等の金属酸化物、重リン酸塩、セメント、石膏、石灰、ほうろう用フリット等が用いられる。有機バインダとしては、例えばフッ素系樹脂、シリコーン系樹脂、アクリル樹脂、エポキシ樹脂、ポリエステル樹脂、メラミン樹脂、ウレタン樹脂、アルキド樹脂等が用いられる。バインダの種類は基材フィルムの材質や目的とする特性に応じて適宜に選択される。
【００２９】
上述したバインダ成分のうちでも、シリカ（ＳｉＯ2）、アルミナ（Ａｌ2Ｏ3）、およびジルコニア（ＺｒＯ2）から選ばれる少なくとも１種は親水性を示すことから好ましい材料である。特に、シリカは高い親水性を示す。このような金属酸化物からなる無機バインダを使用することによって、親水性フィルムの親水性保持時間が改善される。酸化タングステン系微粒子が光触媒性能を有する場合には、有機物の分解効果により部材表面が清浄化される。光触媒性能に基づく親水性を長期間にわたって維持するためには、バインダ成分としての金属酸化物の含有量を１０〜５０質量％の範囲とすることが好ましい。
【００３０】
特に、シリカについては透明性にも優れることから、表面層中に１０〜８０質量％の範囲で含有させてもよい。窓ガラスや鏡等の表面に親水性フィルムを適用する場合、親水性フィルムには透明性が要求される。このようなガラス製品に親水性フィルムを応用する場合には、表面層の屈折率をガラスに近くすることが望ましい。酸化タングステンは比較的屈折率が高いものの、低屈折率のシリカ（ＳｉＯ2）と混合することで表面層の屈折率が低下する。これによって、親水性フィルムを適用したガラス製品の透明性を高めることができる。シリカの含有量が１０質量％未満の場合には屈折率の低減の効果を十分に得ることができず、８０質量％を超えると表面層の強度が低下しやすくなる。
【００３１】
親水性フィルムにおける表面層は、下地層を介して基材フィルム上に形成することが好ましい。光の照射量が多いところで使用される親水性フィルムは、酸化タングステン系微粒子により有機物等の酸化分解することによって、基材フィルムの剥がれやチョーキングが発生するおそれがある。表面層と基材フィルムとの間に下地層を介在させることによって、親水性フィルムの耐久性を向上させることが可能となる。さらに、下地層によって基材フィルムと表面層との密着性を向上する。
【００３２】
下地層は基材フィルムと表面層（酸化タングステン系微粒子）の両方に対して親和性の高い材料で形成することが好ましい。下地層の厚さは１０〜２００ｎｍの範囲であることが好ましい。下地層の構成材料としては、アクリル変性シリコーン樹脂化合物やシリコーン変性アクリル樹脂化合物のようなシリコーン変性樹脂、オルガノゾル中のコロイダルシリカ粒子をシラン処理してアクリルやシリコーンと反応させた樹脂のようなコロイダルシリカ含有樹脂、アルコキシシラン類やその縮合物（アルキルシリケート）を混合したポリシロキサン含有樹脂等のシリコーン樹脂類が例示される。
【００３３】
下地層は上記した樹脂化合物を含む溶液を塗布することにより形成する。塗布液としては、トルエン、キシレン、ケトン、アルコール等の溶媒に樹脂を分散させた液や、水系のエマルションタイプの液が用いられる。下地層の基材フィルムへの塗布方法は特に限定されるものではなく、刷毛塗り、スプレーコート、スピンコート、ディップコート、ロールコート、グラビアコート、バーコート等の各種塗布方法を適用することができる。下地層は蒸着法等で形成したシリカ膜やアルミナ膜であってもよい。
【００３４】
親水性フィルムは基材フィルムの表面層を形成した面とは反対側の面に設けられた粘着剤層を具備していてもよい。粘着剤層を備える親水性フィルムによれば、各種の部材や製品の表面に親水性フィルムを容易に貼り付けることができる。これによって、親水性フィルムを設ける部材や部品の特性や形状の制限されることなく、多様な部材や製品に容易に親水性を付与することが可能となる。
【００３５】
粘着剤層の材質は適宜に選択され、例えばアクリル樹脂、アクリル変性シリコーン樹脂化合物、シリコーン変性アクリル樹脂化合物を主要成分として含み、シリコーン変性樹脂、コロイダルシリカ、エタノールやプロパノール等のアルコール類、水を含有する材料を適用することができる。粘着剤層の厚さは特に限定されるものではないが、０．２μｍ以上とすることが好ましい。粘着剤層を形成する方法は特に限定されるものではなく、刷毛塗り、スプレーコート、スピンコート、ディップコート、ロールコート、グラビアコート、バーコート等の各種の塗布方法を適用することができる。
【００３６】
この実施形態の親水性フィルムは光透過性を有することが好ましい。具体的には、波長５５０ｎｍによる光の透過率が５０％以上であることが好ましい。波長５５０ｎｍによる光透過率が５０％以上であるということはフィルムの透明性が高いことを意味する。このような親水性フィルムによれば、透明な部材に適用した場合において、部材の透明性を損なうことがない。光透過率が５０％未満の場合には、光の透過率が不十分となり、透明な部材に適用した際にその透明性を低下させてしまう。
【００３７】
この実施形態の親水性フィルムにおける表面（酸化タングステン系微粒子を備える表面）は、前述した平均粒子径やアスペクト比を有する酸化タングステン系微粒子に基づいて、光照射の有無や光の種類にかかわらず優れた親水性を示すものである。ここで言う光とは、蛍光灯、太陽光、白色ＬＥＤ、電球、ハロゲンランプ、キセノンランプのような一般照明、青色ＬＥＤ、青色レーザ等を光源として照射される可視光、紫外領域に波長を有する光等、光全般を指すものである。このような表面を有する親水性フィルムによれば、親水性の保持時間を大幅に延長することが可能となる。特に、暗所や低照度の光照射下での親水性やその保持時間を向上させることができる。
【００３８】
親水性フィルムの表面に存在する酸化タングステン系微粒子は、結晶方位が配向していないことが好ましい。表面における結晶方位の配向状態はＸ線回折や後方散乱電子線回折を実施することにより確認できる。例えば、Ｘ線回折で２θが２２〜２５°の範囲に存在するピークのうち、強度が最大の回折ピークをＡ、強度が２番目に大きい回折ピークをＢ、強度が３番目に大きい回折ピークをＣとしたとき、下記の（１）〜（３）の条件のいずれかを満たす場合に、結晶方位が配向していないことを確認することができる。ピーク強度の測定は山の高い位置をピークとし、その高さを読み取って強度とする。肩がある場合にはその高さを読み取ってピーク強度とする。
【００３９】
（１）ピークが３つ存在する場合に、ピークＡに対するピークＢの強度比（Ｂ／Ａ）が０．３以上で、かつピークＡに対するピークＣの強度比（Ｃ／Ａ）が０．３以上である。
（２）ピークが２つ存在する場合に、ピークＡとピークＢの間の谷の最も低い強度をＤとしたとき、ピークＡに対するピークＢの強度比（Ｂ／Ａ）が０．３以上で、強度ＤがピークＢの強度の１／２より大きい（Ｄ＞Ｂ／２）。
（３）ピークが１つしか存在しない場合に、ピークの半値幅が１°以上である。
【００４０】
親水性フィルムの表面に存在する酸化タングステン系微粒子がアモルファス構造を有する場合には、所望の特性を得ることができない。このため、親水性フィルムの表面には結晶構造を有する酸化タングステン系微粒子を存在させるものとする。特に、結晶性がよい酸化タングステン系微粒子を用いることによって、暗所や低照度の光照射下での親水性やその保持時間を高めることができる。ただし、上述したように表面全体を見た場合に、酸化タングステンの結晶方位が配向した状態とはならないように、酸化タングステン系微粒子を表面に存在させることが好ましい。
【００４１】
酸化タングステンの代表的な結晶構造はＲｅＯ3構造であることから、表面の最外層に酸素を持つ反応活性が高い結晶面が露出しやすい。このため、水を吸着して高い親水性を示す。蒸着法、スパッタリング法、ゾル・ゲル法で作製した酸化タングステン膜は、成膜時にアモルファスとなって親水化しにくい。このような膜も熱処理して結晶性を向上させると親水性表面になる。しかし、熱処理温度を高くすると結晶が配向し、同時に親水性が低下する。これは親水性を示しにくい結晶面が表面に多くなるためと考えられる。
【００４２】
これに対して、実施形態の親水性フィルムでは酸化タングステン系微粒子を用いて表面を構成している。このため、表面に結晶性の高い酸化タングステンや酸化タングステン複合材を存在させることができ、さらに親水性を示す結晶面が任意な方向に向いた状態が得られる。そして、酸化タングステン系微粒子の平均粒子径やアスペクト比に基づいて、基材フィルムの表面全体に酸化タングステン系微粒子を均一に存在させることができるため、他の成膜方法より高い親水性を示す表面を得ることができる。さらに、光照射の有無にかかわらず親水性を発現させることが可能となる。
【００４３】
この実施形態の親水性フィルムは可視光の照射下で光触媒性能を示すことが好ましい。一般に可視光とは波長が３８０〜８３０ｎｍの領域の光であり、蛍光灯、太陽光、白色ＬＥＤ、電球、ハロゲンランプ、キセノンランプ等の一般照明や、青色ＬＥＤ、青色レーザ等を光源として照射される光である。光触媒性能とは、光を吸収して光子一個に対し一対の電子と正孔が励起され、励起された電子と正孔が表面にある水酸基や酸を酸化還元により活性化し、その活性化で発生した活性酸素種によって、有機ガス等を酸化分解する作用であり、さらに親水性、抗菌・除菌性能、抗ウイルス性能等を発揮する作用である。この実施形態の親水性フィルムは、通常の屋内環境下で光触媒性能を示すことが好ましい。
【００４４】
親水性フィルムの光触媒性能、すなわち有機物の分解性能は、例えば表面にオレイン酸を塗布し、可視光を照射しながら水の接触角の時間変化を測定することにより評価される。光触媒性能を有する場合には、例えばオレイン酸を塗布した直後は水の接触角が大きくても、可視光の照射に基づいて光触媒性能が発揮されることでオレイン酸が分解され、これにより水の接触角が低下し、やがて親水性を示すようになる。
【００４５】
親水性フィルムの表面に光触媒性能を付与するためには、光触媒性能を有する酸化タングステン系微粒子を用いて表面を構成する。例えば、単斜晶および三斜晶から選ばれる少なくとも１種（単斜晶、三斜晶、または単斜晶と三斜晶との混晶）の結晶構造、あるいはそれに斜方晶を混在させた結晶構造を有する三酸化タングステンやそれをベースとする複合材の微粒子を用いることによって、高い光触媒性能を得ることができる。さらに、三酸化タングステンの結晶構造が単斜晶と三斜晶との混晶、あるいは単斜晶と三斜晶と斜方晶の混晶である場合に、光触媒性能をより一層向上させることが可能となる。
【００４６】
親水性フィルムに光触媒性能等を付与するにあたって、微粒子として酸化タングステン複合材微粒子を使用することも有効である。遷移金属元素や他の金属元素は、単体、酸化物に代表される化合物、複合酸化物等の形態で酸化タングステンと複合される。複合形態は前述したような各種形態を適用することができる。複合する金属元素は酸化タングステンと共に表面層中に存在していればよい。酸化タングステンに複合される金属元素としては、例えばＴｉ、Ｚｒ、Ｍｎ、Ｆｅ、Ｐｄ、Ｐｔ、Ｃｕ、Ａｇ、Ｃｅ、Ｚｎ等から選ばれる少なくとも１種の元素が挙げられる。酸化タングステン複合材における金属元素の含有量は０．００１〜５０質量％の範囲とすることが好ましい。
【００４７】
金属元素の含有量が５０質量％を超えると、酸化タングステン微粒子が有する特性が低下するおそれがある。金属元素の含有量は１０質量％以下であることがより好ましく、さらに好ましくは５質量％以下である。金属元素の含有量の下限値は特に限定されるものではないが、複合した金属元素の効果を有効に発現させる上で、その含有量は０．００１質量％以上とすることが好ましい。金属元素の含有量は０．０１質量％以上とすることがより好ましく、さらに好ましくは０．１質量％以上である。
【００４８】
酸化タングステンに複合する遷移金属元素のうち、Ｔｉは光触媒性能の向上に有効である。酸化チタン（ＴｉＯ2）を表面層中に存在させることで、太陽光等の紫外線を含む光が照射される環境下での性能を高めることができる。酸化タングステン複合材における酸化チタンの含有量は０．０１〜５０質量％の範囲とすることが好ましい。酸化チタンの含有量を０．０１質量％以上とすることによって、酸化チタンの効果を有効に発揮させることができる。酸化チタンの含有量が５０質量％を超える場合には、相対的に酸化タングステン微粒子の量が減少するため、暗所における親水性が低下するおそれがある。
【００４９】
酸化チタンは酸化タングステン複合材として表面層中に存在させることに限らず、例えば酸化チタンを含有する層と酸化タングステン系微粒子を含有する表面層との積層膜を基材フィルム上に形成してもよい。この場合、酸化タングステン系微粒子を含有する表面層は酸化チタンを含有する層を介して基材フィルム上に形成される。このような層構成によれば、酸化タングステン系微粒子と酸化チタンとを含む塗布液を調製することなく、容易に酸化タングステン系微粒子と酸化チタンとを存在させた表面を得ることができる。これによって、親水性フィルムの光触媒性能を向上させることが可能となる。
【００５０】
親水性フィルムにはＣｕ、ＡｇおよびＺｎから選ばれる少なくとも１種の元素を含有する酸化タングステン複合材を使用することも有効である。これらの抗菌性を有する元素によって、抗菌性能、抗カビ性能、抗ウイルス性能等をさらに向上させた多機能な親水性フィルムを提供することができる。Ｃｕ、ＡｇおよびＺｎから選ばれる少なくとも１種の元素の含有量は０．００１〜１質量％の範囲とすることが好ましい。これらの元素の含有量を０．００１質量％以上とすることによって、抗菌性能や抗ウイルス性能等を有効に発揮させることができる。これらの元素を１質量％を超えて含有させても、コストが上昇するだけで性能の向上効果はあまり見られない。性能とコストを両立させる上で、その含有量は０．０１〜０．１質量％の範囲とすることが効果的である。
【００５１】
この実施形態の親水性フィルムの表面（酸化タングステン系微粒子が存在する表面）は、基準長さを１００μｍとしたときの算術平均粗さＲａは１〜１０００ｎｍの範囲である表面粗さを有することが好ましい。算術平均粗さＲａはＪＩＳ  Ｂ  ０６０１（２００１）で定義される値であり、表面形状測定装置、走査型プローブ顕微鏡、電子顕微鏡等を用いて観察並びに測定した断面曲線から算出することができる。
【００５２】
高い親水性能を得るためには表面が滑らかであることが好ましいが、親水性能の保持時間を長くするためには表面に僅かな凹凸が必要とされる。このため、表面の算術平均粗さＲａは１ｎｍ以上であることが好ましい。基準長さを１００μｍとしたときの算術平均粗さＲａが１０００ｎｍを超える場合には、親水性を付与しようとする表面の凹凸が大きくなりすぎる。このため、親水性に基づく本来の効果である防曇、汚れ防止等の効果を十分に得ることができないおそれがある。算術平均粗さＲａが１０００ｎｍを超えると表面が白濁し、表面の凹凸のために汚れやすくなり、さらに水による汚れの除去も困難になる。
【００５３】
さらに、酸化タングステンや酸化タングステン複合材の粗大粒子が存在する等、酸化タングステン系微粒子が表面に不均一に存在している場合にも、算術平均粗さＲａが大きくなる。このような場合には、酸化タングステン系微粒子の活性が損なわれて親水性能が低下する。表面の算術平均粗さＲａが著しく大きい場合には、親水性の評価法である水の接触角の測定そのものが困難となる。親水性フィルムの表面の基準長さを１００μｍとしたときの算術平均粗さＲａは２〜１００ｎｍの範囲であることがより好ましい。
【００５４】
親水性フィルムの表面は、基準長さを１００μｍとしたときの輪郭曲線要素（粗さ曲線要素）の平均長さＲＳｍが算術平均粗さＲａの２倍以上であることが好ましい。Ｒａに対してＲＳｍが２倍以上であると表面がより滑らかになり、高い親水性を発揮させることができる。ＲＳｍがＲａの２倍未満であると表面の凹凸が大きくなる。表面の輪郭曲線要素の平均長さＲＳｍは算術平均粗さＲａの３倍以上であることがより好ましい。
【００５５】
この実施形態の親水性フィルムに用いられる酸化タングステン系微粒子（粉末）は、例えば以下のようにして作製される。酸化タングステン微粒子は昇華工程を適用して作製することが好ましい。昇華工程に熱処理工程を組合せることも有効である。このような方法によれば、上述した平均粒子径（Ｄ50）、アスペクト比、結晶構造を有する三酸化タングステン系微粒子を安定して得ることができる。さらに、平均粒子径（Ｄ50）がＢＥＴ比表面積から換算した値に近似し、粒子径ばらつきが小さい微粒子が安定して得られる。
【００５６】
昇華工程は、金属タングステンの粉末や成形品、タングステン化合物の粉末や成形品、またはタングステン化合物溶液を、酸素雰囲気中で昇華させることによって、三酸化タングステン微粒子を得る工程である。昇華とは固相から気相、あるいは気相から固相への状態変化が、液相を経ずに起こる現象である。原料としての金属タングステン粉末、タングステン化合物粉末、タングステン化合物溶液等を、昇華させながら酸化させることによって、微粒子状の酸化タングステン粉末を得ることができる。
【００５７】
酸化タングステン複合材微粒子を作製する際には、タングステン原料に加えて遷移金属元素やその他の元素を、金属、化合物、複合化合物等の形態で混ぜてもよい。酸化タングステンを他の元素と同時に処理することによって、酸化タングステンと他の元素との複合酸化物等の複合化合物微粒子を得ることができる。酸化タングステン複合材微粒子は、酸化タングステン微粒子を他の金属元素の単体粒子や化合物粒子と混合、担持させることによっても得ることができる。酸化タングステンと他の金属元素との複合方法は特に限定されるものではなく、各種公知の方法を適用することが可能である。
【００５８】
昇華工程でタングステン原料を酸素雰囲気中で昇華させる方法としては、誘導結合型プラズマ処理、アーク放電処理、レーザ処理、電子線処理、およびガスバーナー処理から選ばれる処理が挙げられる。これらのうち、レーザ処理や電子線処理では原料にレーザや電子線を照射して昇華工程を行う。レーザや電子線は照射スポット径が小さいため、一度に大量の原料を処理するためには時間がかかるものの、原料粉の粒子径や供給量の安定性を厳しく制御する必要がないという長所がある。
【００５９】
誘導結合型プラズマ処理やアーク放電処理は、プラズマやアーク放電の発生領域の調整が必要であるものの、一度に大量の原料粉を酸素雰囲気中で酸化反応させることができる。また、一度に処理できる原料の量を制御することができる。ガスバーナー処理は動力費が比較的安いものの、原料粉や原料溶液を多量に処理することが難しい。このため、ガスバーナー処理は生産性の点で劣るものである。なお、ガスバーナーは昇華させるのに十分なエネルギーを有するものであればよく、特に限定されるものではない。プロパンガスバーナーやアセチレンガスバーナー等が用いられる。
【００６０】
昇華工程に誘導結合型プラズマ処理を適用する場合、通常アルゴンガスや酸素ガスを用いてプラズマを発生させ、このプラズマ中に金属タングステン粉末やタングステン化合物粉末を供給する方法が用いられる。プラズマ中にタングステン原料を供給する方法としては、例えば金属タングステン粉末やタングステン化合物粉末をキャリアガスと共に吹き込む方法、金属タングステン粉末やタングステン化合物粉末を所定の液状分散媒中に分散させた分散液を吹き込む方法等が挙げられる。
【００６１】
この実施形態の親水性フィルムに用いられる酸化タングステン系微粒子は、上述したような昇華工程のみによっても得ることができるが、昇華工程で作製した酸化タングステン系微粒子に熱処理工程を実施することも有効である。熱処理工程は、昇華工程で得られた三酸化タングステン系微粒子を、酸化雰囲気中にて所定の温度と時間で熱処理するものである。昇華工程の条件制御等で三酸化タングステン微粒子を十分に形成することができない場合でも、熱処理を施すことで酸化タングステン微粒子中の三酸化タングステン微粒子の割合を９９％以上、実質的には１００％にすることができる。さらに、熱処理工程で三酸化タングステン微粒子の結晶構造を所定の構造に調整することができる。
【００６２】
熱処理工程で用いられる酸化雰囲気としては、例えば空気や酸素含有ガスが挙げられる。酸素含有ガスとは酸素を含有した不活性ガスを意味する。熱処理温度は２００〜１０００℃の範囲とすることが好ましく、さらに好ましくは４００〜７００℃である。熱処理時間は１０分〜５時間とすることが好ましく、さらに好ましくは３０分〜２時間である。熱処理工程の温度および時間を上記範囲内にすることによって、三酸化タングステン以外の酸化タングステンから三酸化タングステンを形成しやすい。さらに、三酸化タングステン微粉末の結晶構造や結晶性を調整することができる。
【００６３】
上述した酸化タングステン微粒子や酸化タングステン複合材微粒子を用いて表面層を形成するにあたって、熱処理を実施する場合には温度や時間を適宜に調整する。また、酸化タングステン微粒子や酸化タングステン複合材微粒子に光触媒性能を発現させるためには、その結晶構造が重要であるため、表面層を形成するための塗布液の調製工程（微粒子の分散処理工程等）で微粒子に歪を与えすぎないような条件を設定する。
【００６４】
この実施形態の親水性部材や親水性構造物は、上述した実施形態の親水性フィルムを具備するものである。親水性フィルムは部材や構造物の材料や形状に制限を受けることなく、その表面に優れた親水性を付与するものである。親水性フィルムが光触媒性能を有する場合には、各種部材や構造物に親水性と光触媒性能とを付与することができる。親水性フィルムは部材や構造物を作製した後に親水性が求められる表面に貼り付けたり、あるいは部材や構造物の作製過程で一体化される。部材や構造物を構成する材料としては、ガラス、セラミックス、プラスチック、樹脂、紙、繊維、金属、木材等が挙げられる。部材や構造物はこれらを素材として製造された製品を含むものである。
【００６５】
親水性部材や親水性構造物を適用した製品としては、エアコン、空気清浄機、扇風機、冷蔵庫、電子レンジ、食器洗浄乾燥機、炊飯器、鍋蓋、ポット、ＩＨヒータ、洗濯機、掃除機、照明器具（ランプ、器具本体、シェード等）、パーソナルコンピュータの筐体、キーボード、携帯電話、固定電話、公衆電話、自動販売機のボタン部分やタッチパネル、衛生用品、便器、洗面台、鏡、浴室（壁、天井、床等）、建材（室内壁、天井材、床、外壁）、インテリア用品（カーテン、壁紙、テーブル、椅子、ソファー、棚、ベッド、寝具等）、ガラス、サッシ、手すり、ドア、ノブ、文房具、台所用品、自動車の室内空間で用いられる部材、自動車の外装、ガラス、バックミラー、ドアミラー等が挙げられる。
【００６６】
この実施形態の親水性フィルムは、光の照射の有無にかかわらず高い親水性を有し、さらにその性能を長時間維持することができる。従って、そのような親水性フィルムを適用することによって、暗所や低照度の光照射下においても高い親水性を長時間にわたって発揮することが可能な部材、構造物、製品を提供することができる。光触媒性能を有する酸化タングステン系微粒子を使用した場合には、有機物の分解性能、親水性、抗菌・抗カビ性、抗ウイルス性能等の光触媒性能を有するフィルム、部材、構造物、製品を提供することが可能となる。可視光の照射下で光触媒性能を示す親水性フィルムによれば、有機物による汚れで親水性が低下した場合でも、光が照射されることで短時間のうちに表面を親水性化することができる。従って、親水性や抗菌・除菌性能等が長期間維持される。
【実施例】
【００６７】
次に、本発明の具体的な実施例およびその評価結果について述べる。
【００６８】
（実施例１）
まず、原料粉末として平均粒子径が０．５μｍの酸化タングステン粉末を用意した。この原料粉末をキャリアガス（Ａｒ）と共にＲＦプラズマに噴霧し、さらに反応ガスとしてアルゴンを４０Ｌ／ｍｉｎ、酸素を４０Ｌ／ｍｉｎの流量で流した。このようにして、原料粉末を昇華させながら酸化反応させる昇華工程を経て、酸化タングステン粉末を作製した。さらに、酸化タングステン粉末を大気中にて４００℃×２ｈの条件下で熱処理した。
【００６９】
次いで、酸化タングステン粉末を分散媒としてｎ−ブタノールと混合し、さらにバインダとして酸化タングステンに対して２０重量％のエチルシリケート（コルコート社製、ＳＳＣ−１）を加え、分散処理を行って塗料（濃度５％）を調製した。この塗料をＡ４サイズの基材フィルム（ＰＥＴ製、厚さ７５μｍ）上にバーコーターで１０μｍの厚さに塗布し、１２０℃で３０分間乾燥させることによって、酸化タングステン微粒子を含有する表面層を有するフィルムを作製した。
【００７０】
得られたフィルムの表面層の評価を行い、酸化タングステン微粒子の長径、短径、平均粒子径（Ｄ50）、厚さを測定した。平均粒子径はＴＥＭ写真の画像解析によって測定した。ＴＥＭ観察には日立製作所社製Ｈ−７１００ＦＡを使用し、拡大写真を画像解析にかけて粒子５０個以上を抽出し、体積基準の積算径を求めてＤ50を算出した。同様にして微粒子の長径、短径、アスペクト比を求めた。また、塗料作製前の微粒子について、マウンテック製比表面積測定装置Ｍａｃｓｏｒｂ１２０１を用いてＢＥＴ比表面積の測定を行った。前処理は窒素中にて２００℃×２０分の条件で実施した。表面層における酸化タングステン微粒子の平均粒子径、アスペクト比（平均値）、表面層の厚さ、塗料作製の粉末の比表面積から換算した平均粒子径を表１に示す。
【００７１】
次に、得られた表面層の表面粗さ（算術平均粗さＲａ、平均長さＲＳｍ）を、アルバアック社製表面形状測定装置Ｄｅｋｔａｋ６Ｍを用いて測定した。表面粗さは基準長さを１００μｍとして測定した。さらに、日本電子社製Ｘ線回折装置ＪＤＸ−３５００を用いて、表面層のＸ線回折を実施して結晶方位の配向性を確認した。その結果、表面層はＲａが３５ｎｍ、ＲＳｍが１９０ｎｍと平滑で、結晶方位は配向していないことが確認された。さらに、波長５５０ｎｍの光を照射したときの透過率を、島津製作所社製ＵＶ−Ｖｉｓ分光光度計ＵＶ−２５５０を用いて測定した。その結果、透過率は７０％であった。
【００７２】
次に、表面層の親水性を以下のようにして評価した。表面層の０．４ｍｇの水滴に対する接触角を、接触角計（協和界面科学社製ＣＡ−Ｄ）を用いて、時間経過毎に測定した。接触角は表面層の作製直後、通常の実験室内の環境下おける暗所に３日間保管した後、さらに暗所に１ヶ月保管した後に測定した。また、暗所に１ヶ月保管した後の膜に可視光を１時間照射し、その後の接触角も測定した。光源には白色蛍光灯（東芝ライテック社製、ＦＬ２０ＳＳ・Ｗ／１８）を使用し、紫外線カットフィルタ（日東樹脂工業社製、クラレックスＮ−１６９）を用いて３８０ｎｍ未満の波長の光をカットした。照度は１５００ｌｘに調整した。これらの評価結果を表２に示す。
【００７３】
親水性の定義は明確ではないが、接触角が３０°以下の場合に親水性を有すると言われていることが多い。特に、接触角が１０°以下の場合に、高い親水性を示すと言われている。この試料は暗所で長期間親水性を維持していることが確認された。
【００７４】
さらに、光触媒の有機物分解による親水性効果を確認するため、得られた表面層にＪＩＳ  Ｒ  １７０３−１（２００７）に示されている方法でオレイン酸を塗布し、照度が１５００ｌｘの可視光を照射したときの水の接触角の推移を評価した。光源は上記と同様のものを使用した。可視光の照射から２４時間、４８時間、７２時間経過後の評価結果を表２に示す。比較のために、ブラックライト（東芝ライテック社製、ＦＬ２０Ｓ・ＢＬＢ・ＪＥＴ２０Ｗ）を用いて、紫外線（０．５ｍＷ／ｃｍ2）を７２時間照射した後の接触角について評価した。可視光の照射開始当初は十分な親水性は示さなかったが、時間の経過と共に水の接触角が低下し、オレイン酸の分解が確認されたが、効果は小さかった。
【００７５】
（実施例２〜３）
原料として密度４．５ｇ／ｃｍ3の酸化タングステン粉末のペレットを用意した。これを反応容器に配置し、１０Ｌ／ｍｉｎの流量で酸素を流しながら圧力を３．５ｋＰａに保持しつつ、原料にＣＯ2レーザを照射した。このようなレーザ処理で作製した酸化タングステン粉末に大気中にて７００℃×０．５ｈの条件で熱処理を施すことによって、実施例２の酸化タングステン微粒子を得た。また、実施例１と同様の昇華工程を経て作製した酸化タングステン粉末に大気中にて９００℃×１．５ｈの条件で熱処理を施すことによって、実施例３の酸化タングステン微粒子を得た。
【００７６】
これらの微粒子を用いて、実施例１と同様にしてＰＥＴフィルム上に表面層を形成し、表面層における微粒子の平均粒子径、アスペクト比、表面層の厚さを測定した。測定結果を表１に示す。また、表面層の配向状態、光透過率、親水性を実施例１と同様にして評価した。親水性の評価結果を表２に示す。実施例２および実施例３はいずれも配向しておらず、光透過率は７０％であった。表２から明らかなように、暗所で親水性を維持していることが確認された。オレイン酸の分解は確認されたが、効果は小さかった。
【００７７】
（比較例１）
実施例１と同様の昇華工程を経て作製した酸化タングステン粉末に大気中にて１０００℃×０．５ｈの条件で熱処理を施して、比較例１の酸化タングステン微粒子を得た。この微粒子を用いて、実施例１と同様にしてＰＥＴフィルム上に表面層を形成し、表面層における微粒子の平均粒子径、アスペクト比、表面層の厚さを測定した。測定結果を表１に示す。また、表面層の配向状態、光透過率、親水性を実施例１と同様にして評価した。親水性の評価結果を表２に示す。比較例１の表面層は配向していなかったが、光透過率は３０％であった。表２から明らかなように、成膜直後の接触角が大きく、暗所では接触角が増加することが確認された。オレイン酸の分解は非常に遅かった。
【００７８】
（実施例４）
実施例２で得られた微粒子を用いて、実施例１と同様にしてＰＥＴフィルム上に厚さ５５μｍの表面層を作製した。その結果、実施例２と同等の親水性を示したが、部分的に膜にひび割れが発生し、フィルムの生産性や取扱い性に問題が生じた。また、透過率は４０％と低く、透明な部材への貼付には適さなかった。
【００７９】
（実施例５）
実施例２で得られた微粒子を用いて、実施例１と同様にして塗料を作製した。Ａ４サイズのＰＥＴフィルムにポリシロキサン塗料（ＪＳＲ社製グラスカ）を下地層として塗布した後、バーコーターで０．３μｍの厚さに塗料を塗布し、１２０℃で３０分間乾燥させることによって、表面層を有するフィルムを作製した。さらに、塗料を塗布した面とは反対の面に粘着剤を塗布した。その結果、親水性については実施例２と同等の結果となった。また、粘着剤層を有しているため、他の部材に容易に貼付することができた。
【００８０】
（実施例６）
実施例１と同様の昇華工程を経て作製した酸化タングステン粉末に大気中にて５００℃×２ｈの条件で熱処理を施すことによって、実施例６の酸化タングステン微粒子を得た。この微粒子を用いて、実施例１と同様にしてＰＥＴフィルム上に厚さ０．３μｍの表面層を形成し、表面層における微粒子の平均粒子径、アスペクト比、表面層の厚さを測定した。測定結果を表１に示す。また、表面層の配向状態、光透過率、親水性を実施例１と同様にして評価した。評価結果を表２に示す。
【００８１】
実施例６の表面層は配向しておらず、光透過率は８０％以上であった。表２から明らかなように、暗所でも１０°以下の接触角を示し、暗所で長期間高い親水性を維持していることが確認された。さらに、オレイン酸は分解され、７２時間の光照射後には高い親水性を示した。実施例１〜３よりも暗所で高い親水性を示し、さらに高い光触媒効果が得られたのは、製造条件の最適化により結晶性が向上したためと考えられる。
【００８２】
（実施例７）
プラズマに投入する原料として、ＦｅやＭｏ等の含有量が多い酸化タングステン粉末を用いる以外は、実施例３と同様の昇華工程と熱処理工程を実施して、Ｆｅを３００ｐｐｍ含有する酸化タングステン複合材粉末を作製した。得られた酸化タングステン複合材微粒子を用いて、実施例６と同様にしてＰＥＴフィルム上に表面層を形成し、表面層における微粒子の平均粒子径、アスペクト比、表面層の厚さを測定した。測定結果を表１に示す。また、表面層の配向状態、光透過率、親水性を実施例１と同様にして評価した。評価結果を表２に示す。表面層は配向しておらず、光透過率は８０％以上であった。実施例６と同様に暗所でも高い親水性を示し、さらに高い光触媒効果が確認された。
【００８３】
（実施例８）
実施例６で得られた酸化タングステン微粒子に酸化チタン（ＴｉＯ2）粉末を１０質量％混合した。このような酸化タングステン複合材粉末（微粒子）を用いて、実施例６と同様にしてＰＥＴフィルム上に中間層を形成し、表面層における微粒子の平均粒子径、アスペクト比、表面層の厚さを測定した。測定結果を表１に示す。また、表面層の配向状態、光透過率、親水性を実施例１と同様にして評価した。評価結果を表２に示す。表面層は配向しておらず、光透過率は８０％以上であった。実施例６と同様に暗所でも高い親水性を示し、さらに高い光触媒効果が確認された。
【００８４】
（実施例９）
ＰＥＴフィルムにチタン（ＴｉＯ2）層を形成した後、実施例６で調製した塗料を０．３μｍの厚さに塗布して表面層を形成した。表面層における微粒子の平均粒子径、アスペクト比、表面層の厚さを実施例１と同様にして測定した。測定結果を表１に示す。また、表面層の配向状態、光透過率、親水性を実施例１と同様にして評価した。評価結果を表２に示す。表面層は配向しておらず、光透過率は８０％以上であった。実施例６と同様に暗所でも高い親水性を示し、さらに高い光触媒効果が確認された。
【００８５】
（実施例１０）
実施例６で得られた酸化タングステン微粒子に酸化銅（ＣｕＯ）粉末を１質量％混合した。このようにして得た酸化タングステン複合材粉末（微粒子）を用いて、実施例６と同様にしてＰＥＴフィルム上に表面層を形成し、表面層における微粒子の平均粒子径、アスペクト比、表面層の厚さを測定した。測定結果を表１に示す。また、表面層の配向状態、光透過率、親水性を実施例１と同様にして評価した。評価結果を表２に示す。表面層は配向しておらず、光透過率は８０％以上であった。実施例６と同様に暗所でも高い親水性を示し、さらに高い光触媒効果が確認された。
【００８６】
（実施例１１）
実施例６で調製した塗料にコロイダルシリカを３０質量％添加した。このような塗料を用いて、実施例６と同様にしてＰＥＴフィルム上に厚さ０．３μｍの表面層を形成し、表面層における微粒子の平均粒子径、アスペクト比、表面層の厚さを測定した。測定結果を表１に示す。また、表面層の配向状態、光透過率、親水性を実施例１と同様にして評価した。評価結果を表２に示す。表面層は配向しておらず、光透過率は８０％以上であった。実施例６と同様に暗所でも高い親水性を示し、さらに高い光触媒効果が確認された。
【００８７】
（実施例１２）
実施例６で調製した塗料に硝酸銀をＡｇ換算で０．００２質量％を添加し、光還元処理を行った後、ＰＥＴフィルム上に０．３μｍの厚さに塗布して表面層を形成した。表面層における微粒子の平均粒子径、アスペクト比、表面層の厚さを測定した。測定結果を表１に示す。また、表面層の配向状態、光透過率、親水性を実施例１と同様にして評価した。評価結果を表２に示す。表面層は配向しておらず、光透過率は８０％以上であった。実施例６と同様に暗所でも高い親水性を示し、さらに高い光触媒効果が確認された。また、光照射の有無を問わずに抗菌性を有することが確認された。
【００８８】
（比較例２）
スパッタ法を適用して、ポリイミドフィルム上に厚さ０．１μｍの酸化タングステン膜を形成した。得られた膜の特性を実施例１と同様にして測定した。測定結果を表１に示す。また、得られた膜の親水性を実施例１と同様にして評価した。評価結果を表２に示す。配向性の評価の結果、酸化タングステン膜は三斜晶が配向した結晶構造を有していた。光透過率は５０％であった。膜が配向しているため、膜形成直後および暗所保管後の親水性が低かった。一方、可視光を照射することにより接触角の低下が見られたが、親水性は不十分な結果であった。また、オレイン酸の分解能力は低かった。
【００８９】
（比較例３）
ＰＥＴフィルム上にコロイダルシリカを用いて厚さ０．５μｍのシリカ（ＳｉＯ2膜）を形成した。得られた膜の特性を実施例１と同様にして測定した。測定結果を表１に示す。また、得られた膜の親水性を実施例１と同様にして評価した。評価結果を表２に示す。膜形成直後は高い親水性を示したが、暗所での保管中に親水性が低下した。これは雰囲気の汚れを吸着したことによるものと考えられる。光照射による変化は見られなかった。当然のことながら、オレイン酸の分解性能もなかった。
【００９０】
（比較例４）
ポリシロキサン樹脂をバインダとしたアナターゼ型チタニアゾル塗料を用いて、ＰＥＴフィルム上に厚さ０．３μｍの膜を形成した。得られた膜の特性を実施例１と同様にして測定した。測定結果を表１に示す。また、得られた膜の親水性を実施例１と同様にして評価した。ただし、暗所で１ヶ月保管した試料に可視光を照射しても、接触角の変化は認められなかったため、紫外線を照射した後の測定結果を表２に示す。評価結果を表２に示す。膜形成直後は低いながらも親水性の傾向が見られたが、暗所保管中に親水性が低下した。紫外線の照射後には接触角が低下する傾向があり、光照射による効果が見られた。オレイン酸の分解試験でも紫外線の照射下でのみ親水性が発現した。
【００９１】
【表１】
2014076665.tif 000002
【００９２】
【表２】
2014076665.tif 000003
【００９３】
（実施例１３、１４）
実施例１３においては、実施例６で得られた酸化タングステン微粒子を塩化白金酸水溶液に分散させた後、可視光照射とメタノール投入とを行って、光析出法による担持を行った。遠心分離を実施し、上澄みの除去と水の追加による洗浄を２回行い、上澄み除去後の粉末を１１０℃で１２時間乾燥させることによって、Ｐｔを０．１質量％含有する酸化タングステン複合材粉末を作製した。
【００９４】
実施例１４においては、実施例６で得られた酸化タングステン微粒子を塩化パラジウム水溶液に分散させた。この分散液を遠心分離し、上澄みの除去と水の追加による洗浄を２回行い、上澄み除去後の粉末を１１０℃で１２時間乾燥させることによって、Ｐｄを０．５質量％含有する酸化タングステン複合材粉末を作製した。
【００９５】
実施例１３および実施例１４の酸化タングステン複合材粉末を用いて、実施例１と同様にしてＰＥＴフィルム上に厚さ０．３μｍの表面層を形成した。表面層における微粒子の特性や表面層の配向状態、光透過率、親水性を評価した。その結果、微粒子の特性、表面層の配向状態、光透過率は、実施例１３、１４共に実施例６と同等であった。
【００９６】
親水性については、暗所で長期間高い親水性を示すだけでなく、オレイン酸の分解が実施例６より早く進むことが確認された。実施例６、実施例１３、実施例１４のフィルムについて、黄色ブドウ球菌、大腸菌、インフルエンザウイルスを用いて抗菌、抗ウイルス性を評価したところ、いずれも優れた抗菌、抗ウイルス性を示すことが確認された。
【００９７】
（実施例１５）
実施例６で作製したフィルムを自動車の室内空間のガラスやボードに貼り、親水性を評価したところ、接触角は５°であり、高い親水性を示した。このため、結露が発生しにくく、またガラスが汚れにくくなった。さらに、カビの発生を抑えることができた。
【００９８】
上述した各実施例の親水性フィルムは均一な表面層を有しているため、アセトアルデヒド等の有機ガスの分解性能を安定して発揮させることができる。また、親水性フィルムは透明性を有しているため、視覚的に色ムラ等の問題が生じにくい。このようなことから、自動車の室内空間で使用される部材、工場、商店、公共施設、住宅等で使用される建材、内装材、家電等に好適に用いられるものである。
【産業上の利用可能性】
【００９９】
本発明の親水性フィルムは親水性が求められる各種の部材や構造物に適用される。そのような部材や構造物は親水性に基づく防汚、防曇、結露防止、汚れ除去等の効果が求められる自動車用室内部材に有効に利用されるものである。